(57)【要約】流体処理システムの様々な操作部品などの物品であって、マトリックス内に分布した過フッ素化領域を有するフルオロポリマーマトリックスを含む複合材料が、それらの構造に組み込まれている。複合材料が組み込まれた管および様々な操作部品は、静電気放電性であり、１×１０４Ω□〜１×１０１２Ω□の範囲の表面抵抗率を有している。
2021535982.tif 000002
【特許請求の範囲】
【請求項１】
管部分であって、
管本体を備え、
前記管本体は、前記管本体の第１の端部からの第２の端部までの流路を規定し、
前記管本体は、非導電性フルオロポリマーを含む第１の部分と、前記第１の部分と接触する第２の部分とを含み、
前記第２の部分は、フルオロポリマーマトリックスの全体に分布するペルフルオロイオノマーの領域を有するフルオロポリマーマトリックスを含む複合材料から形成され、
前記管本体は、１×１０４Ω□と１×１０１２Ω□との間の表面抵抗率を有する、管部分。
【請求項２】
請求項１に記載の管部分において、
複合材料におけるペルフルオロイオノマーの量は、前記複合材料の総重量の０．０１ｗｔ％〜５ｗｔ％の範囲である、管部分。
【請求項３】
請求項１に記載の管部分において、
フルオロポリマーは、ペルフルオロアルコキシアルカンポリマーであり、
ペルフルオロイオノマーは、ペルフルオロスルホン酸コポリマーである、管部分。
【請求項４】
請求項３に記載の管部分において、
ペルフルオロスルホン酸コポリマーは、酸性形態である、管部分。
【請求項５】
請求項１〜４のうちいずれか一項に記載の管部分において、
前記第１の部分は、外層であり、前記管本体の外面を規定し、
前記第２の部分は、内層であり、前記流路を流れる流体と接触する前記管本体の内面を規定する、管部分。
【請求項６】
請求項１〜４のうちいずれか一項に記載の管部分において、
前記第１の部分は、前記流路を流れる流体と接触する前記管本体の内面を規定する内層であり、
前記第２の部分は、前記管本体の外面を規定する外層であり、
第２の層は、第１の層上に第１の層と接触した状態で配置されている、管部分。
【請求項７】
請求項１〜４のうちいずれか一項に記載の管部分において、
前記第１の部分は、前記第２の部分上に前記第２の部分と接触した状態で配置される前記管本体の外層であり、
前記第２の部分は、前記流路を流れる流体と接触する前記管本体の内面を規定する前記管本体の内層を形成し、
第１の層は、前記管本体の第１の端部から第２の端部に至る方向に前記第１の層の内部で軸方向に延びる１つまたは複数の導電性ストライプを含む、管部分。
【請求項８】
請求項１〜４のうちいずれか一項に記載の管部分において、
前記第２の部分は、前記第１の部分の内部で、前記管本体の長さに沿って軸方向に延びる前記複合材料の１つまたは複数のストライプを含む、管部分。
【請求項９】
請求項８に記載の管部分において、
前記１つまたは複数のストライプは、前記管本体の外面から内面にまで延びる厚さを有する、管部分。
【請求項１０】
管部分であって、
管本体を備え、
前記管本体は、前記管本体の第１の端部から第２の端部までの流路を規定し、
前記管本体は、操作部品が静電気放電特性を有しかつ表面抵抗率が１×１０４Ω□と１×１０１２Ω□との間の値となるように、フルオロポリマーマトリックスの全体に分布するペルフルオロイオノマーの領域を有するフルオロポリマーマトリックスを含む複合材料から、全体的に形成されている、管部分。
【請求項１１】
操作部品であって、
静電気放電特性を有しかつ表面抵抗率が１×１０４Ω□と１×１０１２Ω□との間の値となるように、フルオロポリマーマトリックスの全体に分布するペルフルオロイオノマーの領域を有するフルオロポリマーマトリックスを含む複合材料から形成される部分を少なくとも含む、操作部品。
【請求項１２】
請求項１１に記載の操作部品において
継ぎ手本体、バルブ本体、フィルタハウジング、熱交換器ハウジング、センサハウジング、ポンプ本体、バルブダイアフラム、ブレークシール、ディスペンスヘッド、スプレーノズル、ミキサ、コンテナ、コンテナライナ、または貯蔵ドラムのいずれか１つである、操作部品。
【請求項１３】
組成物であって、
フルオロポリマーマトリックスの全体に分布するペルフルオロイオノマーの領域を有するフルオロポリマーマトリックスを含む複合材料を含み、
前記複合材料におけるペルフルオロイオノマーの量は、前記複合材料の表面抵抗率が１×１０４Ω□と１×１０１２Ω□との間の値となるように、前記複合材料の総重量の０．０１ｗｔ％〜５ｗｔ％の範囲である、組成物。
【請求項１４】
請求項１３に記載の組成物において、
前記複合材料におけるペルフルオロイオノマーの量は、前記複合材料の総重量の１ｗｔ％〜５ｗｔ％の範囲である、組成物。
【請求項１５】
請求項１３に記載の組成物において、
前記複合材料におけるペルフルオロイオノマーの量は、前記複合材料の総重量の２ｗｔ％〜５ｗｔ％の範囲である、組成物。
【請求項１６】
請求項１３に記載の組成物において、
前記複合材料は、１×１０５Ω□と１×１０８Ω□との間の表面抵抗率を有する、組成物。
【請求項１７】
請求項１３〜１６のうちいずれか一項に記載の組成物において、
フルオロポリマーは、ペルフルオロアルコキシアルカンポリマー、エチレンおよびテトラフルオロエチレンポリマー、エチレン、テトラフルオロエチレンおよびヘキサフルオロプロピレンポリマー、フッ素化エチレンプロピレンポリマー、テトラフルオロエチレンポリマー、または修飾テトラフルオロエチレンポリマーである、組成物。
【請求項１８】
請求項１３〜１６のうちいずれか一項に記載の組成物において、
フルオロポリマーは、ペルフルオロアルコキシアルカンポリマーである、組成物。
【請求項１９】
請求項１３〜１６のうちいずれか一項に記載の組成物において、
ペルフルオロイオノマーは、ペルフルオロスルホン酸コポリマーである、組成物。
【請求項２０】
請求項１９に記載の組成物において、
ペルフルオロスルホン酸コポリマーが酸性形態である、組成物。
【請求項２１】
方法であって、
ペルフルオロイオノマーを中和することと、
中和されたペルフルオロイオノマーをフルオロポリマーと混合して、フルオロポリマーの全体に分布する中和されたペルフルオロイオノマーの領域を含む複合材料を形成することと、
前記複合材料を含む物品の少なくとも一部を形成することと、
前記物品を酸と接触させて、中和されたペルフルオロイオノマーを酸性形態に変換することとを備え、
前記物品は、１×１０４Ω□と１×１０１２Ω□との間の表面抵抗率を有する、方法。
【発明の詳細な説明】
【技術分野】
【０００１】
本開示は、静電気放電特性を有するフルオロポリマーマトリックスペルフルオロイオノマーを含むポリマー組成物、およびそのポリマー組成物からなる静電気放電管等の物品に関する。
【背景技術】
【０００２】
静電気放電は、半導体業界やその他の技術利用における流体供給および貯蔵システムにとって重要な技術的問題である。流体システム内のさまざまな操作部品（管やパイプ、バルブ、継ぎ手、フィルタ等）の表面と流体との間の摩擦接触により、静電気が発生したり、蓄積したりする。電荷生成の程度は、操作部品と流体の性質、流体速度、流体粘度、流体の導電率、接地までの経路、液体の乱流とせん断、流体中での空気の存在、表面積等、さまざまな要因によって異なるが、これらに限定されない。さらに、流体がシステムを流れると、電荷は、発生した場所を超えて電荷が蓄積するストリーミング電荷と呼ばれる現象によって下流に運ばれる。十分な電荷の蓄積は、管やパイプの壁、操作部品の表面、さらには、さまざまな製造工程での基板やウェハ上に、静電気放電を引き起こす虞がある。
【発明の概要】
【発明が解決しようとする課題】
【０００３】
よって、流体供給および貯蔵システムにおける静電気放電を軽減することが要求されている。
【課題を解決するための手段】
【０００４】
本開示のいくつかの実施形態は、本明細書に記載されるように、マトリックス内に分布するペルフルオロイオノマーの領域を有するフルオロポリマーマトリックスを含む静電気放電ポリマー複合材料に関する。他の実施形態は、マトリックス内に分布したペルフルオロイオノマーの領域を有するフルオロポリマーマトリックスを含む複合材料を組み込んだ静電気放電管に関する。さらに他の実施形態は、流体処理システムの様々な操作部品などの物品であって、マトリックス内に分散されたペルフルオロイオノマーの領域を有するフルオロポリマーマトリックスを含む複合材料をそれらの構造に組み込んだ物品に関する。複合材料を組み込んだ管及び様々な操作部品は、静電気放電特性を有し、１×１０４Ω□から１×１０１２Ω□の範囲の表面抵抗率を有している。
【０００５】
本明細書に記載されるように、本開示のいくつかの実施形態は、管部分に関する。管部分は、管本体を含み、管本体の第１の端部から第２の端部までの流路を規定する。管本体は、非導電性フルオロポリマーを含む第１の部分と、第１の部分と接触する第２の部分とを含む。第２の部分は、管本体の表面抵抗率が１×１０４Ω□と１×１０１２Ω□との間の値となるようにフルオロポリマーマトリックスの全体に分布するペルフルオロイオノマーの領域を有するフルオロポリマーマトリックスを含む複合材料から形成される。複合材料におけるペルフルオロイオノマーの量は、複合材料の総重量の０．０１ｗｔ％〜５ｗｔ％の範囲である。
【０００６】
一実施形態では、第１の部分は外層であり、管本体の外面を規定する。第２の部分は、内層であり、流路を流れる流体と接触する管本体の内面を規定する。
別の実施形態では、第１の部分は、流路を流れる流体と接触する管本体の内面を規定する内層である。第２の部分は、管本体の外面を規定する外層である。第２の層は、第１の層上に第１の層と接触した状態で配置されている。
【０００７】
さらに別の実施形態では、第１の部分は、第２の部分上に第２の部分と接触した状態で配置された管本体の外層であり、第２の部分は、流路を流れる流体と接触する管本体の内面を規定する管本体の内層を形成する。第１の層は、管本体の第１の端部から第２の端部に至る方向に第１の層の内部で軸方向に延びる１つまたは複数の導電性ストライプを含む。
【０００８】
本開示のいくつかの実施形態は、本明細書に記載されるように、流体供給および貯蔵システムの操作部品に関する。操作部品は、静電気放電特性を有しかつ表面抵抗率が１×１０４Ω□と１×１０１２Ω□との間の値となるように、フルオロポリマーマトリックスの全体に分布するペルフルオロイオノマーの領域を有するフルオロポリマーマトリックスを含む複合材料から形成される部分を少なくとも含む。操作部品は、継ぎ手本体、バルブ本体、フィルタハウジング、熱交換器ハウジング、センサハウジング、ポンプ本体、バルブダイアフラム、ブレークシール、ディスペンスヘッド、スプレーノズル、ミキサ、コンテナ、コンテナライナ、貯蔵ドラムのいずれかである。
【０００９】
本開示のいくつかの実施形態は、本明細書に記載されるように、マトリックのス全体に分布するペルフルオロイオノマーの領域を有するフルオロポリマーマトリックスを含む複合材料を含む組成物であり、複合材料の表面抵抗率が１×１０４Ω□と１×１０１２Ω□との間の値となるように、複合材料におけるペルフルオロイオノマーの量が複合材料の総重量の０．０１ｗｔ％〜５ｗｔ％の範囲であるものに関する。一実施形態では、フルオロポリマーは、ペルフルオロアルコキシアルカンポリマー（ＰＦＡ）であり、ペルフルオロイオノマーは、ペルフルオロスルホン酸コポリマーである。特定の実施形態では、ペルフルオロスルホン酸コポリマーは酸性形態である。
【００１０】
本開示のさらに他の実施形態は、ペルフルオロイオノマーを中和すること、中和されたペルフルオロイオノマーをフルオロポリマーと混合して、フルオロポリマーの全体に分布した中和されたペルフルオロイオノマーの領域を含む複合材料を形成すること、複合材料を含む物品の少なくとも一部を形成すること、物品を酸と接触させて、中和されたペルフルオロイオノマーを酸性形態に変換することを含み、物品が１×１０４Ω□と１×１０１２Ω□との間の表面抵抗率を有する方法に関する。
【００１１】
添付の図面に関連する様々な例示的な実施形態の以下の説明を考慮することで、本開示は更に理解される。
【図面の簡単な説明】
【００１２】
【図１】本開示の一実施形態による方法のフローチャート。
【図２】本開示の様々な実施形態による管部分の斜視図。
【図３】本開示の様々な実施形態による管部分の断面図。
【図４】本開示の様々な実施形態による管部分の断面図。
【図５Ａ】本開示の様々な実施形態による管部分の断面図。
【図５Ｂ】本開示の様々な実施形態による管部分の断面図。
【図６】本開示の様々な実施形態による管部分の断面図。
【図７】本開示の様々な実施形態による管部分の断面図。
【図８】本開示の様々な実施形態による操作部品を示す図。
【図９】本開示の様々な実施形態による別の操作部品を示す図。
【図１０】本開示の様々な実施形態による別の操作部品を示す図。
【発明を実施するための形態】
【００１３】
本開示は、様々な変更例および代替案を受け入れるが、それらの詳細は、図中の例によって示されると共に、詳細に説明される。しかしながら、本開示の態様を、記載された特定の例示的な実施形態に限定することを意図するものではないことを理解すべきである。むしろ、本開示の考え方と範囲に含まれるすべての変更例、同等物、代替案を網羅することを意図している。
【００１４】
以下の詳細な説明は、類似した要素に同じ番号を付した図面を参照して読むべきである。詳細な説明及び必ずしも縮尺どおりではない図面は、例示的な実施形態を示しており、本発明の範囲を限定することを意図していない。各実施形態は、説明のみを意図している。あらゆる実施形態の選択された特徴は、明確に反対の意味で説明していない限り、追加の実施形態に組み込まれる。
【００１５】
様々な実施形態によれば、ペルフルオロイオノマー粒子は、非導電性フルオロポリマーと混合されて、非導電性フルオロポリマーマトリックスと非導電性フルオロポリマーマトリックス内に分布するペルフルオロイオノマーの領域とを含む複合材料を形成する。非導電性フルオロポリマーマトリックス内のペルフルオロイオノマーの領域によって、複合材料に静電気放電特性が付与される。静電気放電材料は、１×１０４Ω□以上１×１０１２Ω□未満の表面抵抗率、または１×１０４Ωｃｍ２以上１×１０１１Ωｃｍ２未満の体積抵抗率を有する。静電気放電材料は「帯電防止」に分類される。これは、半導体製造産業で使用される流体供給および貯蔵システムでは望ましくない、静電気の蓄積を防ぐ材料を表すために使用される。
【００１６】
様々な実施形態による静電気放電複合材料を形成するために使用される例示的な非導電性フルオロポリマーには、ペルフルオロアルコキシアルカンポリマー（ＰＦＡ）、エチレンおよびテトラフルオロエチレンポリマー（ＥＴＦＥ）、エチレン、テトラフルオロエチレンおよびヘキサフルオロプロピレンポリマー（ＥＦＥＰ）、フッ素化エチレンプロピレンポリマー（ＦＥＰ）のようなフルオロポリマーが含まれるが、これらに限定されない。尚、これらはすべて溶融加工可能である。非腐食性で不活性な構造を提供することに加えて、ＰＦＡなどの多くのフルオロポリマーは、射出成形可能であり、押出成形可能である。一実施形態では、非導電性フルオロポリマーは、ペルフルオロアルコキシアルカンポリマー（ＰＦＡ）である。他の実施形態では、非導電性フルオロポリマーは、ポリテトラフルオロエチレン（ＰＴＦＥ）またはテトラフルオロエチレンポリマー（ＰＴＦＥ）または変性テトラフルオロエチレンポリマー（ＴＦＭ）であり、これらは溶融加工可能ではないが、圧縮成形可能である。
【００１７】
ペルフルオロイオノマー粒子は、複合材料に静電気放電特性を与えるのに効果的な量で、ＰＦＡなどの非導電性フルオロポリマーと混合される。一般に、ペルフルオロイオノマーは、テトラフルオロエチレン主鎖と、イオン交換基で終端するビニルエーテル側鎖とを含む。イオン交換基は、スルホン酸基（スルホン酸塩）またはカルボン酸基（カルボン酸塩）である。場合によっては、ペルフルオロイオノマーは、スルホン酸基とカルボン酸基との混合物を含むことができる。イオン交換基が存在するため、ペルフルオロイオノマーはプロトンを伝導することができ、プロトン伝導性を有している。ただし、ペルフルオロイオノマーは陰イオンや電子を伝導しない。
【００１８】
様々な実施形態によれば、ペルフルオロイオノマーは、ペルフルオロスルホン酸コポリマーである。静電気放電複合材料の使用に適した例示的なペルフルオロスルホン酸コポリマーは、スルホン酸基で終端するペルフルオロエーテルペンダント側鎖と共にポリ（テトラフルオロエチレン）主鎖を有するペルフルオロスルホン酸（ＰＦＳＡ）ポリマーである。スルホン酸基で終端するペルフルオロエーテルペンダント側鎖と共にポリ（テトラフルオロエチレン）主鎖を有するペルフルオロスルホン酸（ＰＦＳＡ）ポリマーの１つの例は、ＮＡＦＩＯＮＴＭである。ＮＡＦＩＯＮＴＭは、Ｔｈｅ Ｃｈｅｍｏｕｓ Ｃｏｍｐａｎｙの商標である。スルホン酸基で終端するペルフルオロエーテルペンダント側鎖と共にポリ（テトラフルオロエチレン）主鎖を有するペルフルオロスルホン酸（ＰＦＳＡ）ポリマーの更に別の例として、ＦＬＥＭＩＯＮ（登録商標）（旭硝子）、ＡＣＩＰＬＥＸ（旭化成）、およびＦＵＭＩＯＮ Ｆ（ＦｕＭＡ-Ｔｅｃｈ）がある。
【００１９】
一実施形態では、ペルフルオロイオノマー粒子は、その酸（Ｈ＋）形態のペルフルオロスルホン酸コポリマーの粒子である。ＮＡＦＩＯＮＴＭ粒子は、本明細書に記載されているように、静電気放電複合材料を形成するために使用することができる酸性形態のペルフルオロスルホン酸コポリマーの粒子の一例である。ペルフルオロスルホン酸コポリマー粒子は、１００ｎｍ〜１０００ｎｍ、１００ｎｍ〜５００ｎｍ、又は１００ｎｍ〜２００ｎｍの平均ビーズ径を有するビーズとして提供される。一実施形態では、ペルフルオロスルホン酸コポリマー粒子は、約２００ｎｍの平均ビーズ径を有する。場合によっては、ペルフルオロイオノマー粒子は溶媒中の懸濁液として利用可能である。その他の場合、ペルフルオロイオノマー粒子は乾燥樹脂ビーズとして入手可能である。
【００２０】
ペルフルオロスルホン酸コポリマー粒子は、複合材料の表面抵抗率が１×１０４Ω□よりも大きく１×１０１２Ω未満であるように、より具体的には、１×１０５Ω□〜１×１０８Ωの範囲内になるような有効量で、非導電性フルオロポリマー内に分散される。複合材料はシートに成形され、ＡＳＴＭ Ｆ１７１１に従って表面抵抗率が測定される。いくつかの実施形態では、複合材料を形成するため、ペルフルオロスルホン酸コポリマー粒子を非導電性フルオロポリマーと混合して非導電性フルオロポリマーマトリックス内に分布するペルフルオロスルホン酸コポリマーの領域を含む複合材料を形成するのを助けるために、ペルフルオロスルホン酸コポリマー粒子を最初に水酸化アンモニアや水酸化ナトリウムなどの強塩基と接触させて、その粒子をコポリマーの酸（Ｈ＋）形態からコポリマーの中和形態または非イオン性の形態に変換する。ペルフルオロスルホン酸コポリマーは、混合した材料を塩酸などの強酸と接触させることによって、混合した後に、その酸性形態に戻すことができる。一実施形態では、複合材料におけるペルフルオロスルホン酸コポリマーの量は、複合材料の総重量の０．０１ｗｔ％〜１０ｗｔ％の範囲である。別の実施形態では、複合材料におけるペルフルオロスルホン酸コポリマーの量は、０．０１ｗｔ％〜５ｗｔ％の範囲である。さらに別の実施形態では、ペルフルオロスルホン酸コポリマーの量は、１ｗｔ％〜５ｗｔ％の範囲である。さらに別の実施形態では、ペルフルオロスルホン酸コポリマーの量は、２ｗｔ％〜５ｗｔ％の範囲である。いくつかの実施形態において、ペルフルオロスルホン酸コポリマーは、最終的な複合材料において酸性形態である。
【００２１】
１つの非限定的な例では、静電気放電複合材料は、０．０１ｗｔ％〜５ｗｔ％の範囲の量で酸性形態のＮＡＦＩＯＮＴＭの領域を有するＰＦＡを含み、複合材料は、１×１０４Ω□と１×１０１２Ω□との表面抵抗率を有する。別の非限定的な例では、静電気放電複合材料は、２ｗｔ％〜５ｗｔ％の範囲の量で酸性形態のＮＡＦＩＯＮＴＭの領域を有するＰＦＡを含み、複合材料は、１×１０５Ω□と１×１０８Ω□との間の表面抵抗率を有する。複合材料はシートに成形され、ＡＳＴＭ Ｆ１７１１に従って複合材料の表面抵抗率が測定される。
【００２２】
図１は、本明細書に記載されるように、様々な実施形態による静電気放電複合材料を形成する方法を説明するフローチャートである。最初のステップでは、ペルフルオロスルホン酸コポリマー粒子を、例えば、水酸化アンモニウムなどの強塩基と接触させて、ペルフルオロスルホン酸コポリマー粒子をそれらの非イオン性形態または中和形態に変換する（ブロック４）。場合によっては、ペルフルオロスルホン酸コポリマー粒子が、溶媒中の懸濁液として提供される。理論に拘束されることを望まないが、ペルフルオロスルホン酸コポリマー粒子が懸濁液として提供される場合、懸濁液は、非導電性フルオロポリマーのビーズまたはペレット上にコーティングされる。次に、溶媒を蒸発させて、フルオロポリマーのビーズまたはペレット上に、ペルフルオロスルホン酸コポリマーのコーティングを残す。他の場合には、ペルフルオロスルホン酸コポリマー粒子を乾燥粉末の形態で得て、非導電性フルオロポリマーのビーズまたはペレットと混合し、出発物質を形成する。ペルフルオロスルホン酸コポリマー粒子を非導電性フルオロポリマーと組み合わせる方法が何であれ、材料をさらに処理して（例えば、溶融処理、圧縮成形、共押出しなど）、フルオロポリマー内に分布する中和形態で、ペルフルオロイオノマーの領域を含む複合材料を形成する（ブロック６）。次に、複合材料をペレットにしてから（ブロック８）、後述するように、さらに処理して、物品または物品の一部を形成する。場合によっては、フルオロポリマーに応じて、複合材料から形成されたペレットを、押出成形、射出成形、回転成形、ブロー成形、または圧縮成形して、物品または物品の一部を形成する。一実施形態では、複合材料から形成されたペレットを押し出して、管部分または管部分の１つまたは複数の層を形成する（ブロック１０）。いくつかの実施形態では、複合材料から少なくとも一部が形成された物品を、例えば塩酸などの強酸と接触させて、複合材料におけるペルフルオロスルホン酸コポリマーを酸性形態に戻す（ブロック１２）。酸またはプロトン化（Ｈ+）形態に変換されるコポリマー中のイオン交換基の数は、得られる物品の表面抵抗率に影響を与える。場合によっては、物品は、１×１０４Ω□と１×１０１２Ω□との間の表面抵抗率を有し、より具体的には、１×１０５Ω□と１×１０８Ω□との間の表面抵抗率を有する。物品の表面抵抗率は、ＡＳＴＭ Ｆ１７１１に従って測定される。
【００２３】
いくつかの実施形態では、本明細書に記載のように、管部分は、静電気放電複合材料を含み、１×１０４Ω□と１×１０１２Ω□との間の表面抵抗率を有し、より具体的には、１×１０５Ω□と１×１０８Ω□との間の表面抵抗率を有している。静電気放電材料を管部分に組み込むことにより、管部分を流れる流体の結果として、管部分の外面上での静電荷の蓄積を低減することができる。さらに、静電荷が管部分の外面に蓄積する程度まで、静電気放電複合材料を管部分に組み込むことで、管部分の外面上に蓄積された電荷が、よりゆっくりと接地へと流れるようになる。静電荷の蓄積の低減と接地への電荷のゆっくりとした移動とにより、流体の供給および貯蔵システムにおける静電放電事象を防ぐことができる。
【００２４】
図２は、本開示の様々な実施形態による管部分の斜視図である。図２に示されるように、管部分１０は、一般に、管本体１４を含み、管本体１４はその第１の端部２２から第２の端部２４までの流路１８を規定する。様々な実施形態によれば、管本体１４は、本明細書に記載されるように、静電気放電複合材料を組み込むように構成されている。特定の実施形態では、管部分を形成する管本体１４は、本明細書に記載されるように、全体的に静電気放電複合材料から構成されている。管本体１４に使用される静電気放電複合材料は、管部分１０に静電気放電特性を付与し、これにより、管部分１０の外面上への静電荷の蓄積を低減し、静電気放電を軽減することができる。いくつかの実施形態では、管部分１０は、より大きな流体供給システム内で流体を搬送するために使用される、ある長さの管を形成する。管部分１０は、用途、ならびに流体供給および貯蔵システム内で搬送される流体の性質および量に応じて、様々な直径および長さを有する。場合によっては、管部分が押し出される。
【００２５】
管本体１４に使用される静電気放電複合材料は、１×１０４Ω□と１×１０１２Ω□との間の表面抵抗率を有するように、マトリックスの全体に分布するペルフルオロスルホン酸コポリマーの領域を有するＰＦＡマトリックスを含む。一実施形態では、ペルフルオロスルホン酸コポリマーはＮＡＦＩＯＮＴＭである。ペルフルオロスルホン酸コポリマーは、最終製品において酸性形態である。内層３８に使用される静電複合材料におけるペルフルオロスルホン酸コポリマーの量は、複合材料の総重量の０．０１ｗｔ％〜１０ｗｔ％の範囲であり、複合材料の総重量の０．０１ｗｔ％〜５ｗｔ％の範囲であり、複合材料の総重量の１ｗｔ％〜５ｗｔ％の範囲であり、より具体的には、複合材料の総重量の２ｗｔ％〜５ｗｔ％の範囲である。管本体１４は、１×１０４Ω□と１×１０１２Ω□との間、より具体的には、１×１０５Ω□と１×１０８Ω□との間の表面抵抗率を有することができる。管本体３６の表面抵抗率は、ＡＳＴＭ Ｆ１７１１に従って測定することができる。
【００２６】
図３は、本開示の一実施形態による管部分３０の断面図である。図３に示されるように、管部分３０は、管本体３６の外層３４を形成する第１の部分と、管本体３６の内層３８を形成する第２の部分とを含む。外層３４は、内層３８の外面上に内層３８と接触した状態で配置されている。内層３８は、管本体３６の内面４２を規定する。管本体３６の内面４２は、管本体３６内に形成された流路４４を流れる流体に接触し、晒されている。
【００２７】
いくつかの実施形態では、管本体３６の外層３４を形成する第１の部分は、非導電性フルオロポリマーから形成される。外層に使用される適切な非導電性フルオロポリマーには、ペルフルオロアルコキシアルカンポリマー（ＰＦＡ）、エチレンおよびテトラフルオロエチレンポリマー（ＥＴＦＥ）、エチレン、テトラフルオロエチレンおよびヘキサフルオロプロピレンポリマー（ＥＦＥＰ）、フッ素化エチレンプロピレンポリマー（ＦＥＰ）のようなフルオロポリマーが含まれるが、これらに限定されない。一実施形態では、外層３４を形成する第１の部分は、ＰＦＡから形成される。
【００２８】
管本体３６の内面４２を規定する内層３８を形成する第２の部分は、マトリックスの全体に分布するペルフルオロイオノマーの領域を有する非導電性フルオロポリマーマトリックスを含む静電気放電複合材料から形成されている。いくつかの実施形態では、静電気放電複合材料は、１×１０４Ω□と１×１０１２Ω□との間の表面抵抗率を有するように、マトリックスの全体に分布するペルフルオロスルホン酸コポリマーの領域を有するＰＦＡマトリックスを含む。一実施形態では、ペルフルオロスルホン酸コポリマーはＮＡＦＩＯＮＴＭである。ペルフルオロスルホン酸コポリマーは、最終製品において酸性形態である。内層３８に使用される静電複合材料におけるペルフルオロスルホン酸コポリマーの量は、複合材料の総重量の０．０１ｗｔ％〜１０ｗｔ％の範囲であり、複合材料の総重量の０．０１ｗｔ％〜５ｗｔ％の範囲であり、複合材料の総重量の１ｗｔ％〜５ｗｔ％の範囲であり、より具体的には、複合材料の総重量の２ｗｔ％〜５ｗｔ％の範囲である。管本体３６は、１×１０４Ω□と１×１０１２Ω□との間、より具体的には、１×１０５Ω□と１×１０８Ω□との間の表面抵抗率を有することができる。管本体３６の表面抵抗率は、ＡＳＴＭ Ｆ１７１１に従って測定することができる。
【００２９】
一実施形態では、外層３４を内層３８と共押出して、管本体３６を形成することができる。別の実施形態では、内層３８は、最初に押し出しによって形成することができる。次に、外層３４を内層３８上に押し出して、管本体３６を形成することができる。
【００３０】
図４は、本開示の別の実施形態による管部分４０の断面図である。図４に示されるように、管部分４０は、管本体４６の外層４４を形成する第１の部分と、管本体４６の内層４８を形成する第２の部分とを含む。外層４４は、内層４８の外面上に内層４８と接触した状態で配置されている。内層４８は、管本体４６の内面５２を規定する。管本体４６の内面５２は、管本体４６内に形成された流路５４を流れる流体に接触し、晒されている。
【００３１】
管本体４６の外層４４を形成する第１の部分は、本明細書に記載されるように、ペルフルオロイオノマー粒子に混合されたフルオロポリマーを含む静電気放電複合材料から形成される。いくつかの実施形態では、静電気放電複合材料は、１×１０４Ω□と１×１０１２Ω□との間の表面抵抗率を有するように、マトリックスの全体に分布するペルフルオロスルホン酸コポリマーの領域を有するＰＦＡマトリックスを含む。一実施形態では、ペルフルオロスルホン酸コポリマーはＮＡＦＩＯＮＴＭである。ペルフルオロスルホン酸コポリマーは、最終製品において酸性形態である。内層３８に使用される静電複合材料におけるペルフルオロスルホン酸コポリマーの量は、複合材料の総重量の０．０１ｗｔ％〜１０ｗｔ％の範囲であり、複合材料の総重量の０．０１ｗｔ％〜５ｗｔ％の範囲であり、複合材料の総重量の１ｗｔ％〜５ｗｔ％の範囲であり、より具体的には、複合材料の総重量の２ｗｔ％〜５ｗｔ％の範囲である。管本体は、１×１０４Ω□と１×１０１２Ω□との間、より具体的には、１×１０５Ω□と１×１０８Ω□との間の表面抵抗率を有することができる。管本体の表面抵抗率は、ＡＳＴＭ Ｆ１７１１に従って測定される。
【００３２】
管本体４６の内層４８を形成する第２の部分は、非導電性フルオロポリマーから形成することができる。内層に使用される適切な非導電性フルオロポリマーには、ペルフルオロアルコキシアルカンポリマー（ＰＦＡ）、エチレンおよびテトラフルオロエチレンポリマー（ＥＴＦＥ）、エチレン、テトラフルオロエチレンおよびヘキサフルオロプロピレンポリマー（ＥＦＥＰ）、フッ素化エチレンプロピレンポリマー（ＦＥＰ）のようなフルオロポリマーが含まれるが、これらに限定されない。一実施形態では、内層４８を形成する第２の部分は、ＰＦＡから形成される。
【００３３】
一実施形態では、外層４４を内層４８と共押出して、管本体４６を形成することができる。別の実施形態では、内層４８は、最初に押し出しによって形成することができる。次に、外層４４を内層４８上に押し出して、管本体４６を形成することができる。
【００３４】
図５Ａおよび図５Ｂは、本開示のさらに他の実施形態による管部分１００の断面図を示す。図５Ａに示されるように、管部分１００は、管本体１０４の外層１０２を形成する第１の部分と、管本体１０４の内層１０６を形成する第２の部分とを含む。図５Ａに示されるように、外層１０２を形成する第１の部分は、第１の非導電性部分１０８と、少なくとも１つの第２の導電性部分とを含む。第２の導電性部分は、第１の非導電性部分１０８上またはその内部にて軸方向に延びる導電性材料のストライプ１１０として形成される。図５Ａに示す実施形態では、外層１０２の少なくとも一部を形成する第１の非導電性部分１０８（図５Ａ）は、本明細書に記載のような非導電性フルオロポリマーから形成される。また、導電性材料の１つまたは複数のストライプ１１０は、導電性材料が付与されたフルオロポリマーから形成される。導電性材料が付与されたフルオロポリマーの非限定的な例の１つは、炭素が充填されたＰＦＡである。
【００３５】
他の実施形態では、図５Ｂに示されるように、第２の導電性部分は、非導電性部分１０８と内層１０６との間に配置された中間導電性層１１６として提供される。図５Ｂに示されるように、非導電性部分１０８は、外層１０２全体を形成すると共に、本明細書に記載されるように非導電性フルオロポリマーから形成される。中間導電層１１６は、炭素含有ＰＦＡなどの導電性材料が含む充填されたフルオロポリマーから形成することができる。これは一例に過ぎない。他の導電性含有ポリマー、特に、フルオロポリマーを使用して中間導電層１１６を形成できることを理解すべきである。
【００３６】
図５Ａおよび図５Ｂに示される管本体１０４の内層１０６を形成する第２の部分は、本明細書に記載されるように、ペルフルオロイオノマー粒子に混合されたフルオロポリマーを含む静電気放電複合材料から形成される。いくつかの実施形態では、静電気放電複合材料は、１×１０４Ω□と１×１０１２Ω□との間の表面抵抗率を有するように、マトリックスの全体に分布するペルフルオロスルホン酸コポリマーの領域を有するＰＦＡマトリックスを含む。一実施形態では、ペルフルオロスルホン酸コポリマーはＮＡＦＩＯＮＴＭである。ペルフルオロスルホン酸コポリマーは、最終製品において酸性形態である。内層３８に使用される静電複合材料におけるペルフルオロスルホン酸コポリマーの量は、複合材料の総重量の０．０１ｗｔ％〜１０ｗｔ％の範囲であり、複合材料の総重量の０．０１ｗｔ％〜５ｗｔ％の範囲であり、複合材料の総重量の１ｗｔ％〜５ｗｔ％の範囲であり、より具体的には、複合材料の総重量の２ｗｔ％〜５ｗｔ％の範囲である。管本体１０４は、１×１０４Ω□と１×１０１２Ω□との間、より具体的には、１×１０５Ω□と１×１０８Ω□との間の表面抵抗率を有することができる。管本体の表面抵抗率は、ＡＳＴＭ Ｆ１７１１に従って測定される。
【００３７】
管本体１０４に静電気放電特性を付与することに加え、静電気放電複合材料から形成された内層１０６の存在は、管本体１０６内に規定された流路１１４を流れる流体と接触する不活性な内面１１２を提供すると共に、導電性ストライプ１１０からの汚染物質が流体に含まれるのを防ぐこともできる。
【００３８】
図６は、別の例示的な実施形態による管部分２００の端部断面図を示し、管部分２００は管本体２０２を有し、管本体２０２は、第１の部分２０４と、第１の部分２０４上またはその内部で軸方向に延びる１つまたは複数のストライプ２０８として形成された第２の部分２０６とを含む。また、第１の部分２０４および第２の部分２０６は、管本体２０２の内面２１０を規定する。管本体２０２の内面２１０は、管本体２０２内に形成された流路２１４を流れる流体に接触し、晒されている。ストライプ２０８の数は変更可能である。いくつかの実施形態では、管本体２０２は、図６に示されるよりも少ないか多い数のストライプ２０８を含むことができる。
【００３９】
管本体２０２の第１の部分２０４は、非導電性フルオロポリマーから形成することができる。外層に使用される適切な非導電性フルオロポリマーには、ペルフルオロアルコキシアルカンポリマー（ＰＦＡ）、エチレンおよびテトラフルオロエチレンポリマー（ＥＴＦＥ）、エチレン、テトラフルオロエチレンおよびヘキサフルオロプロピレンポリマー（ＥＦＥＰ）、フッ素化エチレンプロピレンポリマー（ＦＥＰ）のようなフルオロポリマーが含まれるが、これらに限定されない。一実施形態では、第１の部分２０２は、ＰＦＡから形成される。
【００４０】
管本体２０２の第２の部分２０６は、本明細書に記載されるように、ペルフルオロイオノマー粒子に混合されたフルオロポリマーを含む静電気放電複合材料から形成される。いくつかの実施形態では、静電気放電複合材料は、１×１０４Ω□と１×１０１２Ω□との間の表面抵抗率を有するように、マトリックスの全体に分布するペルフルオロスルホン酸コポリマーの領域を有するＰＦＡマトリックスを含む。一実施形態では、ペルフルオロスルホン酸コポリマーはＮＡＦＩＯＮＴＭである。ペルフルオロスルホン酸コポリマーは、最終製品において酸性形態である。内層３８に使用される静電複合材料におけるペルフルオロスルホン酸コポリマーの量は、複合材料の総重量の０．０１ｗｔ％〜１０ｗｔ％の範囲であり、複合材料の総重量の０．０１ｗｔ％〜５ｗｔ％の範囲であり、複合材料の総重量の１ｗｔ％〜５ｗｔ％の範囲であり、より具体的には、複合材料の総重量の２ｗｔ％〜５ｗｔ％の範囲である。管本体２０２は、１×１０４Ω□と１×１０１２Ω□との間、より具体的には、１×１０５Ω□と１×１０８Ω□との間の表面抵抗率を有することができる。管本体の表面抵抗率は、ＡＳＴＭ Ｆ１７１１に従って測定される。
【００４１】
図７は、別の例示的な実施形態による管部分３００の端部断面図を示し、管部分３００は管本体３０２を有し、管本体３０２は、第１の部分３０４と、管本体３０２の長さに沿って第１の部分３０４内で軸方向に延びる１つまたは複数のストライプ３０８として形成された第２の部分３０６とを含む。管本体３０２の長さに沿って第１の部分３０４内で軸方向に延びることに加えて、１つまたは複数のストライプ３０８は、管本体３０２の外面３１０から内面３１２にまで第１の部分３０４を貫通して延びる厚さを有する。また、第１の部分３０４、および第２の部分３０６を形成する１つまたは複数のストライプ３０８は、管本体３０２の内面３１２を規定する。管本体３０２の内面３１２は、管本体３０２内に形成された流路３１４を流れる流体に接触し、晒されている。ストライプ３０８の数は変更可能である。いくつかの実施形態では、管本体３０２は、図７に示されるよりも少ないか多い数のストライプ３０８を含むことができる。ストライプ３０８の幅Ｗも変更可能である。
【００４２】
管本体３０２の第１の部分３０４は、非導電性フルオロポリマーから形成することができる。外層に使用される適切な非導電性フルオロポリマーには、ペルフルオロアルコキシアルカンポリマー（ＰＦＡ）、エチレンおよびテトラフルオロエチレンポリマー（ＥＴＦＥ）、エチレン、テトラフルオロエチレンおよびヘキサフルオロプロピレンポリマー（ＥＦＥＰ）、フッ素化エチレンプロピレンポリマー（ＦＥＰ）のようなフルオロポリマーが含まれるが、これらに限定されない。一実施形態では、第１の部分３０４は、ＰＦＡから形成される。
【００４３】
管本体３０２の第２の部分３０６を形成するストライプ３０８は、本明細書に記載されるように、ペルフルオロイオノマー粒子に混合されたフルオロポリマーを含む静電気放電複合材料から形成される。複合材料に使用されるフルオロポリマーは、管本体３０２の第１の部分３０４に使用されるものと同じフルオロポリマーであるが、必須ではない。いくつかの実施形態では、静電気放電複合材料は、１×１０４Ω□と１×１０１２Ω□との間の表面抵抗率を有するように、マトリックスの全体に分布するペルフルオロスルホン酸コポリマーの領域を有するＰＦＡマトリックスを含む。一実施形態では、ペルフルオロスルホン酸コポリマーはＮＡＦＩＯＮＴＭである。ペルフルオロスルホン酸コポリマーは、最終製品において酸性形態である。内層３８に使用される静電複合材料におけるペルフルオロスルホン酸コポリマーの量は、複合材料の総重量の０．０１ｗｔ％〜１０ｗｔ％の範囲であり、複合材料の総重量の０．０１ｗｔ％〜５ｗｔ％の範囲であり、複合材料の総重量の１ｗｔ％〜５ｗｔ％の範囲であり、より具体的には、複合材料の総重量の２ｗｔ％〜５ｗｔ％の範囲である。管本体３０２は、１×１０４Ω□と１×１０１２Ω□との間、より具体的には、１×１０５Ω□と１×１０８Ω□との間の表面抵抗率を有することができる。管本体の表面抵抗率は、ＡＳＴＭ Ｆ１７１１に従って測定される。
【００４４】
管部分に加えて、流体供給および貯蔵システムの様々な他の操作部品の少なくとも一部は、様々な実施形態に従って本明細書に開示されるように、静電気放電複合材料から形成される。本開示において本明細書で使用される「操作部品」は、流体が入力し出力される部分を有しかつ流体の流れを方向付けたり提供したりする管部分と接続する任意の部品または装置である。また、「操作部品」は、例えば、バルブ、ポンプダイアフラムまたはブレークシールなど、流体に接触するか晒される部品の操作部分を含む。操作部品の例には、継ぎ手本体、バルブ本体、バルブダイアフラム、フィルタハウジング、熱交換器ハウジング、センサハウジング、ポンプ本体、ダイアフラム、ブレークシール、ディスペンスヘッド、スプレーノズル、ミキサ、コンテナ、コンテナライナ、貯蔵ドラムなどが含まれるが、これらに限定されない。一実施形態では、操作部品は、バルブ本体またはポンプ本体である。別の実施形態では、操作部品は、バルブダイアフラムまたはポンプダイアフラムである。場合によっては、操作部品のすべてではないにしても、少なくとも一部を複合材料から圧縮成形することができる。
【００４５】
図８および図９は、本開示の１つまたは複数の実施形態による操作部品３１０Ａ、３１０Ｂの例を示す。図８は、継ぎ手３１４である操作部品３１０Ａを示し、より具体的には、「Ｔ」形状（例えば、Ｔ字型継ぎ手）の三方コネクタである。図９は、バルブ３１８を示す。Ｔ字型継ぎ手３１４は、本体部３２２と、本体部３２２から外向きに延びる３つのコネクタ継ぎ手３２６とを含む。特定の実施形態では、コネクタ継ぎ手の外面は、構造面３７０を含む。バルブ３１８は、本体部３３０と、本体部３３０から外向きに延びる２つのコネクタ継手３２７とを含む。特定の実施形態では、コネクタ継ぎ手の外面は、構造面２７０を含む。
【００４６】
様々な実施形態において、コネクタ継ぎ手３２６および３２７は、実質的に同じである。上記のように、様々な実施形態において、本体部３２２、３３０は、本明細書に記載されるように、静電気放電複合材料を使用して形成される。例えば、本体部３２２または３３０の少なくとも一部は、マトリックスの全体に分散する混合されたペルフルオロスルホン酸コポリマーの領域を有するＰＦＡマトリックスを含む静電気放電複合材料から形成される。一実施形態では、ペルフルオロスルホン酸コポリマーはＮＡＦＩＯＮＴＭである。ペルフルオロスルホン酸コポリマーは、最終製品において酸性形態である。本体部３２２または３３０の少なくとも一部に使用される静電複合材料におけるペルフルオロスルホン酸コポリマーの量は、複合材料の総重量の０．０１ｗｔ％〜１０ｗｔ％の範囲であり、複合材料の総重量の０．０１ｗｔ％〜５ｗｔ％の範囲であり、複合材料の総重量の１ｗｔ％〜５ｗｔ％の範囲であり、より具体的には、複合材料の総重量の２ｗｔ％〜５ｗｔ％の範囲である。複合材料からなる操作部品は、１×１０４Ω□と１×１０１２Ω□との間、より具体的には、１×１０５Ω□と１×１０８Ω□との間の表面抵抗率を有することができる。表面抵抗率は、ＡＳＴＭ Ｆ１７１１に従って測定される。
【００４７】
図１０は、さらに別の操作部品４００を示し、その少なくとも一部は、本明細書に記載されるような静電気放電複合材料から形成することができる。図１０は、２つの管部分を接続するためのストレートコネクタ継ぎ手４００を示す。コネクタ継ぎ手４００は、肩領域４０２、ねじ領域４０６ａ、およびニップル部分４０６ｂを含む。肩領域４０２は、操作部品の本体部４０４に隣接すると共に、外向きに延在してネック領域４０６を形成する。様々な実施形態によれば、本明細書に記載されるように、管部分は、例えば、ＰＲＩＭＥＬＯＣＫ（登録商標）継ぎ手として構成されるニップル部分４０６ｂによって支持される。ＰＲＩＭＥＬＯＣＫ（登録商標）は、インテグリス社の登録商標である。特定の実施形態では、コネクタ継ぎ手４００は、アタッチメント４０８を含む。アタッチメント４０８は、本明細書に記載されるような静電気放電複合材料から形成されると共に、外部の電気接点及び接地との接続のために本体部分４０４に接続されている。例えば、アタッチメント４０８は、操作部品としてのコネクタ継ぎ手４００をＥＳＤ（静電放電）軽減用に構成するため、接地された電気接点に接続することができる。例えば、アタッチメント４０８およびまたは本体部４０４は、マトリックスの全体に分散する混合されたペルフルオロスルホン酸コポリマーの領域を有するＰＦＡマトリックスを含む静電気放電複合材料から形成することができる。一実施形態では、ペルフルオロスルホン酸コポリマーはＮＡＦＩＯＮＴＭである。ペルフルオロスルホン酸コポリマーは、最終製品において酸性形態である。最終製品の少なくとも一部に使用される静電複合材料におけるペルフルオロスルホン酸コポリマーの量は、複合材料の総重量の０．０１ｗｔ％〜１０ｗｔ％の範囲であり、複合材料の総重量の０．０１ｗｔ％〜５ｗｔ％の範囲であり、複合材料の総重量の１ｗｔ％〜５ｗｔ％の範囲であり、より具体的には、複合材料の総重量の２ｗｔ％〜５ｗｔ％の範囲である。複合材料からなるアタッチメント４０８およびまたは本体部４０４は、１×１０４Ω□と１×１０１２Ω□との間、より具体的には、１×１０５Ω□と１×１０８Ω□との間の表面抵抗率を有することができる。表面抵抗率は、ＡＳＴＭ Ｆ１７１１に従って測定される。
【００４８】
このように本開示のいくつかの例示的な実施形態を説明したが、当業者であれば、本明細書に添付した特許請求の範囲内で、更に別の実施形態が形成され使用されることを容易に理解するであろう。この文書によってカバーされる開示の多くの利点は、前述した。しかしながら、この開示は多くの点で例示にすぎないことを理解すべきである。開示の範囲を超えることなく、特に形状や大きさ部品の配置等の詳細について変更を加えてもよい。もちろん、開示の範囲は、添付のクレームが表現されている言語で定義される。
【図１】
2021535982.tif 000003
【図２】
2021535982.tif 000004
【図３】
2021535982.tif 000005
【図４】
2021535982.tif 000006
【図５Ａ】
2021535982.tif 000007
【図５Ｂ】
2021535982.tif 000008
【図６】
2021535982.tif 000009
【図７】
2021535982.tif 000010
【図８】
2021535982.tif 000011
【図９】
2021535982.tif 000012
【図１０】
2021535982.tif 000013
【手続補正書】
【提出日】令和3年2月25日(2021.2.25)
【手続補正１】
【補正対象書類名】特許請求の範囲
【補正対象項目名】全文
【補正方法】変更
【補正の内容】
【特許請求の範囲】
【請求項１】
管部分であって、
管本体を備え、
前記管本体は、前記管本体の第１の端部からの第２の端部までの流路を規定し、
前記管本体は、非導電性フルオロポリマーを含む第１の部分と、前記第１の部分と接触する第２の部分とを含み、
前記第２の部分は、フルオロポリマーマトリックスの全体に分布するペルフルオロイオノマーの領域を有するフルオロポリマーマトリックスを含む複合材料から形成され、
前記管本体は、１×１０４Ω□と１×１０１２Ω□との間の表面抵抗率を有する、管部分。
【請求項２】
請求項１に記載の管部分において、
フルオロポリマーは、ペルフルオロアルコキシアルカンポリマーであり、
ペルフルオロイオノマーは、ペルフルオロスルホン酸コポリマーである、管部分。
【請求項３】
管部分であって、
管本体を備え、
前記管本体は、前記管本体の第１の端部から第２の端部までの流路を規定し、
前記管本体は、操作部品が静電気放電特性を有しかつ表面抵抗率が１×１０４Ω□と１×１０１２Ω□との間の値となるように、フルオロポリマーマトリックスの全体に分布するペルフルオロイオノマーの領域を有するフルオロポリマーマトリックスを含む複合材料から、全体的に形成されている、管部分。
【請求項４】
操作部品であって、
静電気放電特性を有しかつ表面抵抗率が１×１０４Ω□と１×１０１２Ω□との間の値となるように、フルオロポリマーマトリックスの全体に分布するペルフルオロイオノマーの領域を有するフルオロポリマーマトリックスを含む複合材料から形成される部分を少なくとも含む、操作部品。
【請求項５】
請求項４に記載の操作部品において
継ぎ手本体、バルブ本体、フィルタハウジング、熱交換器ハウジング、センサハウジング、ポンプ本体、バルブダイアフラム、ブレークシール、ディスペンスヘッド、スプレーノズル、ミキサ、コンテナ、コンテナライナ、または貯蔵ドラムのいずれか１つである、操作部品。
【請求項６】
組成物であって、
フルオロポリマーマトリックスの全体に分布するペルフルオロイオノマーの領域を有するフルオロポリマーマトリックスを含む複合材料を含み、
前記複合材料におけるペルフルオロイオノマーの量は、前記複合材料の表面抵抗率が１×１０４Ω□と１×１０１２Ω□との間の値となるように、前記複合材料の総重量の０．０１ｗｔ％〜５ｗｔ％の範囲である、組成物。
【請求項７】
請求項６に記載の組成物において、
フルオロポリマーは、ペルフルオロアルコキシアルカンポリマーであり、
ペルフルオロイオノマーは、ペルフルオロスルホン酸コポリマーである、組成物。
【請求項８】
請求項７に記載の組成物において、
ペルフルオロスルホン酸コポリマーが酸性形態である、組成物。
【国際調査報告】
2021535982.tif 000014
2021535982.tif 000015